(57)【要約】【課題】  本発明は、アロファネート基を含有する放射線硬化性バインダーの製造方法、該方法によって得られるバインダーならびに該バインダーを含有する被覆組成物を提供する。【解決手段】  本発明の方法は、  (Ａ)ウレトジオン基を含有する１またはそれ以上の化合物を、  (Ｂ)化学線への暴露時に重合を伴ってエチレン性不飽和化合物と反応する基(放射線硬化性基)を含有する１またはそれ以上のＯＨ官能性化合物、  (Ｃ)任意に、(Ｂ)以外のＮＣＯ反応性の化合物と、  (Ｄ)少なくとも１つの亜鉛化合物を含有する触媒の存在下に、≦１３０℃の温度で反応させて、ウレトジオン環の開環によってアロファネート基を形成させることを含んで成る。【選択図】なし【特許請求の範囲】
【請求項１】
アロファネート基を含有する放射線硬化性バインダーの製造方法であって、
(Ａ)ウレトジオン基を含有する１またはそれ以上の化合物を、
(Ｂ)化学線への暴露時に重合を伴ってエチレン性不飽和化合物と反応する基を含有する１またはそれ以上のＯＨ官能性化合物、
(Ｃ)任意に、(Ｂ)以外のＮＣＯ反応性の化合物と、
(Ｄ)少なくとも１つの亜鉛化合物を含んで成る触媒の存在下に、
≦１３０℃の温度で反応させて、ウレトジオン環の開環によってアロファネート基を形成させることを含んで成る方法。
【請求項２】
ウレトジオン基を含有する化合物を、ヘキサメチレンジイソシアネートから製造する請求項１に記載の方法。
【請求項３】
成分(Ｂ)が、２-ヒドロキシエチルアクリレートおよび／または４-ヒドロキシブチルアクリレートを含んで成る請求項１に記載の方法。
【請求項４】
成分(Ｂ)が、２-ヒドロキシエチルアクリレートおよび／または４-ヒドロキシブチルアクリレートを含んで成る請求項２に記載の方法。
【請求項５】
成分(Ｄ)が、実質的に、亜鉛化合物から成る請求項１に記載の方法。
【請求項６】
成分(Ｄ)が、アセチルアセトン酸亜鉛および／またはエチルヘキサン酸亜鉛を含んで成る請求項１に記載の方法。
【請求項７】
成分(Ｄ)が、アセチルアセトン酸亜鉛および／またはエチルヘキサン酸亜鉛を含んで成る請求項２に記載の方法。
【請求項８】
成分(Ｄ)が、アセチルアセトン酸亜鉛および／またはエチルヘキサン酸亜鉛を含んで成る請求項３に記載の方法。
【請求項９】
成分(Ｄ)が、アセチルアセトン酸亜鉛および／またはエチルヘキサン酸亜鉛を含んで成る請求項４に記載の方法。
【請求項１０】
反応を４０〜１００℃の温度で行なう請求項１に記載の方法。
【請求項１１】
アロファネート基を含有する放射線硬化性バインダーであって、
(Ａ)ウレトジオン基を含有する１またはそれ以上の化合物を、
(Ｂ)化学線への暴露時に重合を伴ってエチレン性不飽和化合物と反応する基を含有する１またはそれ以上のＯＨ官能性化合物、
(Ｃ)任意に、(Ｂ)以外のＮＣＯ反応性の化合物と、
(Ｄ)少なくとも１つの亜鉛化合物を含んで成る触媒の存在下に、
≦１３０℃の温度で反応させて、ウレトジオン環の開環によってアロファネート基を形成させることを含んで成る方法によって製造される放射線硬化性バインダー。
【請求項１２】
ウレトジオン基を含有する化合物を、ヘキサメチレンジイソシアネートから製造する請求項１１に記載の放射線硬化性バインダー。
【請求項１３】
成分(Ｂ)が、２-ヒドロキシエチルアクリレートおよび／または４-ヒドロキシブチルアクリレートを含んで成る請求項１１に記載の放射線硬化性バインダー。
【請求項１４】
成分(Ｂ)が、２-ヒドロキシエチルアクリレートおよび／または４-ヒドロキシブチルアクリレートを含んで成る請求項１２に記載の放射線硬化性バインダー。
【請求項１５】
成分(Ｄ)が、アセチルアセトン酸亜鉛および／またはエチルヘキサン酸亜鉛を含んで成る請求項１１に記載の放射線硬化性バインダー。
【請求項１６】
成分(Ｄ)が、アセチルアセトン酸亜鉛および／またはエチルヘキサン酸亜鉛を含んで成る請求項１２に記載の放射線硬化性バインダー。
【請求項１７】
成分(Ｄ)が、アセチルアセトン酸亜鉛および／またはエチルヘキサン酸亜鉛を含んで成る請求項１３に記載の放射線硬化性バインダー。
【請求項１８】
成分(Ｄ)が、アセチルアセトン酸亜鉛および／またはエチルヘキサン酸亜鉛を含んで成る請求項１４に記載の放射線硬化性バインダー。
【請求項１９】
下記の成分を含んで成る被覆組成物：
(ａ)請求項１１に記載のアロファネート基を含有する１またはそれ以上の放射線硬化性バインダー；
(ｂ)任意に、遊離またはブロック化イソシアネート基を含有する１またはそれ以上のポリイソシアネートであって、化学線への暴露時に重合を伴ってエチレン性不飽和化合物と反応する基を含有しないポリイソシアネート；
(ｃ)任意に、(ａ)以外の化合物であって、化学線への暴露時に重合を伴ってエチレン性不飽和化合物と反応する基を含有し、遊離またはブロック化ＮＣＯ基を任意に含有する化合物；
(ｄ)任意に、１またはそれ以上のイソシアネート反応性の化合物；
(ｅ)１またはそれ以上の開始剤；および
(ｆ)任意に溶媒。
【請求項２０】
請求項１１に記載のアロファネート基を含有する放射線硬化性バインダーから得られる被覆剤で被覆された支持体。
【発明の詳細な説明】
【技術分野】
【０００１】
本発明は、アルコール(化学線への暴露時に重合を伴ってエチレン性不飽和化合物と反応する活性基を含有する)とポリイソシアネートとの低粘度反応生成物、その製造方法、および被覆組成物におけるその使用に関する。
【背景技術】
【０００２】
紫外線、赤外線または電子線のような化学線による、活性二重結合を有する被覆系の硬化は既知であり、工業において確立されている。それは、被覆技術における最も迅速な硬化法の１つである。従って、この原理に基づく被覆組成物は、放射線または化学線硬化または硬化性の系と称される。
【０００３】
最近の被覆系に課される環境的および経済的な要求条件(即ち、粘度調節のために、できるだけ少ない有機溶媒を使用すべきであるか、または全く使用すべきではないという要求条件)により、元から低粘度である被覆剤原料を使用することが必要とされている。特に特許文献１に記載されているように、アロファネート基を有するポリイソシアネートがこの目的に知られている。
【０００４】
工業的に、このような物質は、一価または多価アルコールと、過剰の脂肪族および／または脂環式ジイソシアネートとを反応させることによって製造される(特許文献２〜４を参照)。次に、減圧蒸留によって、未反応のジイソシアネートが除去される。特許文献５によれば、この方法は、活性二重結合を有するＯＨ官能性化合物(例えばヒドロキシアルキルアクリレート)を使用して行なうこともできるが、特に低モノマー生成物の製造に関して問題が生じる。残留イソシアネート含量を充分に低下させるために(＜０.５重量％の残留モノマー)、蒸留工程を１３５℃までの温度で行なわなければならないので、精製工程中であっても、二重結合が、熱開始下に重合を伴って反応することができる(これは理想的な生成物がもはや得られないことを意味する)。
【０００５】
低モノマー含量のアロファネート含有のポリウレタンに基づく放射線硬化性バインダーの製造が、特許文献６および特許文献７に記載されている。しかし、これらのバインダーは活性二重結合を有さず、その代わりに、不活性アリルエーテル基(構造：Ｒ-Ｏ-ＣＨ２-ＣＨ＝ＣＨ２)を有する。従って、必要とされる紫外線反応性を与える反応性希釈剤(アクリル酸の低分子量エステル)を添加する必要がある。
【０００６】
特許文献８は、オキサジアジントリオンからアロファネート基を合成する方法を記載しているが、活性二重結合を有する放射線硬化性誘導体は知られていない。マレエートおよび／またはフマレート含有ポリエステルの使用を記載しているにすぎず、放射線硬化の可能性は記載していない。特許文献９は、活性二重結合を有するヒドロキシ官能性モノマーと、アロファネート修飾イソシアヌレートポリイソシアネートのイソシアネート基との反応による、低粘度の放射線硬化性アロファネートの製造を記載している。アロファネート結合基は、その結果として飽和される。
【０００７】
アルコールでウレトジオンを開環することによるアロファネート化合物の生成は、粉末被覆剤における架橋メカニズムとして原理的に知られている(非特許文献１および特許文献１０を参照)。しかし、この目的に必要とされる反応温度は、活性二重結合を有するアロファネートに基づく放射線硬化性モノマーの目的とする製造のためには高すぎる(≧１３０℃)。
【０００８】
歴史的に、アロファネートを生成するウレトジオン環とアルコールとの直接反応は、溶媒含有のイソシアネート不含の２Ｋ(２成分)ポリウレタン被覆剤に対して最初に研究がなされた。触媒作用がなければ、この反応は、その低い反応速度により、技術的重要性がない(非特許文献２)。しかし、適切な触媒を使用すると、ＨＤＩに基づくウレトジオン硬化剤とポリオールとの架橋反応が６０〜８０℃で始まると言われている(非特許文献３)。これらの触媒の構造は、現在まで公表されていない。この反応を使用することによって製造された市販製品も現在まで開示されていない。
【０００９】
まとめると、活性二重結合を有するアルコールとウレトジオンとの≦１３０℃の温度での開環反応による、低粘度の放射線硬化性アロファネートの製造は、先行文献に詳しく記載されていないと言うことができる。
【００１０】
【特許文献１】欧州特許出願公開第０６８２０１２号明細書
【特許文献２】英国特許出願公開第９９４８９０号明細書
【特許文献３】欧州特許出願公開第００００１９４号明細書
【特許文献４】欧州特許出願公開第０７１２８４０号明細書
【特許文献５】独国特許出願公開第１９８６００４１号明細書
【特許文献６】欧州特許出願公開第０８６７４５７号明細書
【特許文献７】米国特許第５７３９２５１号明細書
【特許文献８】欧州特許出願公開第０８２５２１１号明細書
【特許文献９】米国特許第５７７７０２４号明細書
【特許文献１０】米国特許出願公開第２００３／０１５３７１３号明細書
【非特許文献１】Proceedings of the International Waterborne, High-Solids, and Powder Coatings Symposium 2001、第28回、405-419
【非特許文献２】F.Schmitt、Angew.Makromol.Chem. (1989)、171、p.21-38
【非特許文献３】K.B.Chandalia、R.A.Englebach、S.L.Goldstein、R.W.Good、S.H.Harris、M.J.Morgan、P.J.Whitman、R.T.Wojcik、Proceedings of the International Waterborne, High-Solids, and Powder Coatings Symposium (2001)、p.77-89
【発明の開示】
【発明が解決しようとする課題】
【００１１】
驚くべきことに、ウレトジオンとオレフィン性不飽和アルコール(好ましくは活性二重結合を含む)との反応により、１３０℃以下の温度であっても触媒として特定の亜鉛化合物を使用することによって、低粘度の放射線硬化性アロファネート(低い残留モノマー含量を有し、好ましくは２３℃で測定して１００,０００ｍＰａｓ未満の粘度を有する)が得られることがわかった。
【課題を解決するための手段】
【００１２】
本発明は、アロファネート基を含有する放射線硬化性バインダーの製造方法であって、  (Ａ)ウレトジオン基を含有する１またはそれ以上の化合物を、
(Ｂ)化学線への暴露時に重合を伴ってエチレン性不飽和化合物と反応する基(放射線硬化性の基)を含有する１またはそれ以上のＯＨ官能性化合物、
(Ｃ)任意に、(Ｂ)以外のＮＣＯ反応性の化合物と、
(Ｄ)少なくとも１つの亜鉛化合物を含有する触媒の存在下に、
≦１３０℃の温度で反応させて、ウレトジオン環の開環によってアロファネート基を形成させることによる方法に関する。
【００１３】
また本発明は、本発明の方法によって得られるバインダーに関する。
【００１４】
さらに本発明は、下記の成分を含有する被覆組成物に関する：
(ａ)本発明に従って得られる１またはそれ以上のバインダー；
(ｂ)任意に、遊離またはブロック化イソシアネート基を含有する１またはそれ以上のポリイソシアネートであって、化学線への暴露時に重合を伴ってエチレン性不飽和化合物と反応する基を含有しないポリイソシアネート；
(ｃ)任意に、(ａ)以外の化合物であって、化学線への暴露時に重合を伴ってエチレン性不飽和化合物と反応する基を含有し、遊離またはブロック化ＮＣＯ基を任意に含有する化合物；
(ｄ)任意に、活性水素を含有する１またはそれ以上のイソシアネート反応性の化合物；
(ｅ)１またはそれ以上の開始剤；および
(ｆ)任意に溶媒。
【発明を実施するための最良の形態】
【００１５】
成分(Ａ)として使用するのに適する化合物には、少なくとも１個のウレトジオン基を含有する全ての有機化合物が包含される。これらは、脂肪族、脂環式および／または芳香脂肪族ジイソシアネートまたはポリイソシアネートを既知の方法によって触媒二量化することによって得られる化合物であるのが好ましい(J.Prakt.Chem. 1994、336、p.196-198を参照)。
【００１６】
適するジイソシアネートの例は下記のものである：１,４-ジイソシアナトブタン、１,６-ジイソシアナトヘキサン(ＨＤＩ)、トリメチルへキサンジイソシアネート、１,３-および１,４-ビス-イソシアナトメチルシクロヘキサン、イソホロンジイソシアネート(ＩＰＤＩ)、４,４'-ジイソシアナトジシクロヘキシルメタン、１,３-および１,４-キシレンジイソシアネート(ＸＤＩ)(Takeda、日本の市販製品)、ジフェニルメタン-４,４'-ジイソシアネートおよびジフェニルメタン-２,４'-ジイソシアネート(ＭＤＩ)、２,４-および２,６-トルエンジイソシアネート(ＴＤＩ)、またはこれらの混合物。１,６-ジイソシアナトヘキサンが好ましい。
【００１７】
二量化反応に使用される触媒の例は、トリアルキルホスフィン、ジメチルアミノピリジンおよびトリス(ジメチルアミノ)ホスフィンである。二量化反応の結果は、既知のように、使用される触媒、操作条件、および使用されるジイソシアネートに依存する。特に、１分子あたりに平均して１個を超えるウレトジオン基を含有する生成物を得ることができる(ウレトジオン基の数は分布を受ける)。使用される触媒、操作条件、および使用されるジイソシアネートに依存して、ウレトジオンに加えて、他の構造単位(例えばイソシアヌレートおよび／またはイミノオキサジアジンジオン)をも含有する生成物の混合物も生成する。
【００１８】
特に好ましい生成物は、ＨＤＩの触媒二量化によって得られ、遊離ＨＤＩ含量０.５重量％未満、ＮＣＯ含量１７〜２５重量％、好ましくは２１〜２４重量％、および２３℃における粘度２０〜５００ｍＰａｓ、好ましくは５０〜２００ｍＰａｓを有する。
【００１９】
触媒二量化によって得られる通常はＮＣＯ官能性の化合物は、成分(Ａ)の一部として直接使用するのが好ましいが、それを先ずさらなる反応に付し、次いで成分(Ａ)として使用することもできる。さらなる反応は、遊離ＮＣＯ基のブロック化、あるいは、イミノオキサジアジンジオン、イソシアヌレート、ウレタン、アロファネート、ビウレット尿素、オキサジアジントリオン、オキサゾリジノン、アシル尿素またはカルボジイミド基を形成させるための、ＮＣＯ基と２またはそれ以上の官能価を有するＮＣＯ反応性の化合物とのさらなる反応を包含する。これによって、より高い分子量を有するウレトジオン基含有化合物が得られ、該化合物は、選択した比率に依存して、ＮＣＯ基を含有する場合もあり、ＮＣＯ基を含有しない場合もある。
【００２０】
適するブロック化剤は、下記のものを包含する：アルコール、ラクタム、オキシム、マロネート、アルキルアセトアセテート、トリアゾール、フェノール、イミダゾール、ピラゾールおよびアミン、例えば、ブタノンオキシム、ジイソプロピルアミン、１,２,４-トリアゾール、ジメチル-１,２,４-トリアゾール、イミダゾール、ジエチルマロネート、エチルアセトアセテート、アセトンオキシム、３,５-ジメチルピラゾール、ε-カプロラクタム、Ｎ-tert-ブチルベンジルアミン、シクロペンタノンカルボキシエチルエステル、またはこれらブロック化剤の混合物。ＮＣＯ基をブロックする方法はよく知られており、文献(Progress in Organic Coatings 1999、36、148-172)に記載されている。
【００２１】
(Ａ)に使用されるウレトジオンの誘導体化用の、２またはそれ以上の官能価を有するＮＣＯ反応性の化合物は、上記のジおよび／またはポリイソシアネート、ならびに、２またはそれ以上の官能価を有する単純アルコール、例えば、エチレングリコール、プロパン-１,２-ジオール、プロパン-１,３-ジオール、ジエチレングリコール、ジプロピレングリコール、異性体ブタンジオール、ネオペンチルグリコール、ヘキサン-１,６-ジオール、２-エチルヘキサンジオール、トリプロピレングリコールおよびこれらアルコールのアルコキシル化誘導体であってよい。好ましい二価アルコールは、ヘキサン-１,６-ジオール、ジプロピレングリコールおよびトリプロピレングリコールである。適する三価アルコールは、グリセロールまたはトリメチロールプロパンまたはこれらのアルコキシル化誘導体を包含する。四価アルコールは、ペンタエリトリトールまたはそのアルコキシル化誘導体を包含する。
【００２２】
化学線とは、電磁放射線、電離放射線、特に電子線、紫外線および可視光線を意味する(Roche Lexikon Medizin、第4版；Urban & Fischer Verlag、Munich 1999)。
【００２３】
成分(Ｂ)は、化学線への暴露時に重合を伴ってエチレン性不飽和化合物と反応する基(放射線硬化性の基)を有する化合物から選択される。その例は、ビニル、ビニルエーテル、プロペニル、アリル、マレイル、フマリル、マレイミド、ジシクロペンタジエニル、アクリルアミド、アクリルおよびメタクリル基、好ましくはビニルエーテル、アクリレートおよび／またはメタクリレート基、より好ましくはアクリレート基である。
【００２４】
適するヒドロキシル含有化合物(Ｂ)の例は、下記の化合物である：２-ヒドロキシエチル(メタ)アクリレート、ポリエチレンオキシドモノ(メタ)アクリレート(例えば、ＰＥＡ６／ＰＥＭ６；Laporte Performance Chemicals Ltd.、英国)、ポリプロピレンオキシドモノ(メタ)アクリレート(例えば、ＰＰＡ６、ＰＰＭ５Ｓ；Laporte Performance Chemicals Ltd.、英国)、ポリアルキレンオキシドモノ(メタ)アクリレート(例えば、ＰＥＭ６３Ｐ；Laporte Performance Chemicals Ltd.、英国)、ポリ(ε-カプロラクトン)モノ(メタ)アクリレート[例えば、Tone M100(商標)Dow、Schwalbach、独国]、２-ヒドロキシプロピル(メタ)アクリレート、４-ヒドロキシブチル(メタ)アクリレート、ヒドロキシブチルビニルエーテル、３-ヒドロキシ-２,２-ジメチルプロピル(メタ)アクリレート、ヒドロキシ官能性モノ、ジまたは高官能性アクリレート、例えば、グリセリルジ(メタ)アクリレート、トリメチロールプロパンジ(メタ)アクリレート、ペンタエリトリトールトリ(メタ)アクリレートまたはジペンタエリトリトールペンタ(メタ)アクリレート[これらは、任意にアルコキシル化した多価アルコール、例えば、トリメチロールプロパン、グリセロール、ペンタエリトリトールまたはジペンタエリトリトールと、(メタ)アクリル酸との反応によって得られる]。
【００２５】
また、成分(Ｂ)として適するのは、二重結合を有する酸と二重結合を任意に有するエポキシド化合物との反応によって得られるアルコール、例えば、(メタ)アクリル酸とグリシジル(メタ)アクリレートまたはビスフェノールＡジグリシジルエーテルとの反応生成物である。さらに、任意に不飽和の酸無水物と、任意にアクリレート基を含有するヒドロキシ化合物およびエポキシド化合物との反応によって得られる不飽和アルコールを使用することもできる。その例は、無水マレイン酸と２-ヒドロキシエチル(メタ)アクリレートおよびグリシジル(メタ)アクリレートとの反応生成物を包含する。
【００２６】
好ましくは、成分(Ｂ)の化合物は、ＯＨ官能価０.９〜１.１を有する上記化合物に対応する。より好ましくは、第一級ヒドロキシル基を含有する化合物、例えば２-ヒドロキシエチルアクリレートおよび４-ヒドロキシブチルアクリレートを、成分(Ｂ)に使用する。
【００２７】
成分(Ｂ)のＯＨ官能性不飽和化合物に加えて、(Ｂ)の化合物とは異なり、ＯＨ、ＳＨまたはＮＨのようなＮＣＯ反応性の基を含有する化合物(Ｃ)を、本発明の方法において使用することもできる。その例は、化学線への暴露時に重合を伴ってエチレン性不飽和化合物と反応する基を含有するＮＨ-またはＳＨ-官能性化合物である。
【００２８】
さらに、特に水性媒体からの使用(例えば、水性被覆材料における使用)を意図する場合には、親水性作用を有する基を導入することができる。親水性作用を有する基は、イオン性の基(陽イオン性または陰イオン性のどちらであってもよい)および／または非イオン性の親水性基を包含する。陽イオン的、陰イオン的または非イオン的に分散する化合物は、例えば、スルホニウム基、アンモニウム基、ホスホニウム基、カルボキシレート基、スルホネート基もしくはホスホネート基または塩の形成によってこれらの基に変換しうる基(潜在的イオン性基)を含有する化合物、あるいは、ポリエーテル基を含有し、存在するイソシアネート反応性の基によって導入しうる化合物である。好ましいイソシアネート反応性の基は、ヒドロキシル基およびアミノ基である。
【００２９】
適するイオン性化合物または潜在的イオン性基を含有する化合物の例は、モノおよびジヒドロキシカルボン酸、モノおよびジアミノカルボン酸、モノおよびジヒドロキシスルホン酸、モノおよびジアミノスルホン酸、モノおよびジヒドロキシホスホン酸またはモノおよびジアミノホスホン酸およびこれらの塩である。その例は、下記のものである：ジメチロールプロピオン酸、ジメチロール酪酸、ヒドロキシピバル酸、Ｎ-(２-アミノエチル)-β-アラニン、２-(２-アミノエチルアミノ)エタンスルホン酸、エチレンジアミン-プロピルまたはブチルスルホン酸、１,２-または１,３-プロピレンジアミン-β-エチルスルホン酸、リンゴ酸、クエン酸、グリコール酸、乳酸、グリシン、アラニン、タウリン、リシン、３,５-ジアミノ安息香酸、ＩＰＤＩとアクリル酸の付加物(欧州特許出願公開第０９１６６４７号明細書、実施例１)およびそのアルカリ金属および／またはアンモニウム塩、亜硫酸水素ナトリウムとブタ-２-エン-１,４-ジオールとの付加物、ポリエーテルスルホネート、２-ブテンジオールとＮａＨＳＯ３とのプロポキシル化付加物(例えば、独国特許出願公開第２４４６４４０号明細書、第５〜９頁、式Ｉ〜III)、および陽イオン性基に変化しうる構造単位、例えばＮ-メチルジエタノールアミン。
【００３０】
好ましいイオン性または潜在的イオン性の化合物は、カルボキシル基またはカルボキシレート基、スルホネート基および／またはアンモニウム基を有する化合物である。特に好ましいイオン性化合物は、カルボキシル基および／またはスルホネート基を、イオン性基または潜在的イオン性基として含有する化合物、例えば、Ｎ-(２-アミノエチル)-β-アラニンの塩、２-(２-アミノエチルアミノ)エタンスルホン酸、ＩＰＤＩとアクリル酸との付加物(欧州特許出願公開第０９１６６４７号明細書、実施例１)およびジメチロールプロピオン酸である。
【００３１】
適する非イオン性の親水性化合物は、少なくとも１個のヒドロキシル基またはアミノ基を含有するポリオキシアルキレンエーテルを包含する。これらのポリエーテルは、エチレンオキシドから誘導される単位３０〜１００重量％の分画を含有する。
【００３２】
適する化合物は、官能価１〜３を有する直鎖ポリエーテル、および下記の式(Ｉ)で示される化合物を包含する：
【化１】
2006097019.tif 000002
[式中、
Ｒ１およびＲ２は、互いに独立してそれぞれ、酸素および／または窒素原子によって中断されていてもよい１〜１８個の炭素原子を有する二価脂肪族、脂環式または芳香族基であり；
Ｒ３は、アルコキシ末端のポリエチレンオキシド基である]。
【００３３】
非イオン性の親水性化合物は、１分子あたりに平均して５〜７０個、好ましくは７〜５５個のエチレンオキシド単位を含有する一価ポリアルキレンオキシドポリエーテルアルコール、例えば、適する出発分子のアルコキシル化によって既知の方法で得られる化合物(例えば、Ullmanns Encyclopaedie der technischen Chemie、第4版、第19巻、Verlag Chemie、Weinheim、p.31-38)をも包含する。
【００３４】
適する出発分子の例は、下記の分子である：飽和モノアルコール、例えばメタノール、エタノール、ｎ-プロパノール、イソプロパノール、ｎ-ブタノール、イソブタノール、sec-ブタノール、異性体ペンタノール、ヘキサノール、オクタノールおよびノナノール、ｎ-デカノール、ｎ-ドデカノール、ｎ-テトラデカノール、ｎ-ヘキサデカノール、ｎ-オクタデカノール、シクロヘキサノール、異性体メチルシクロヘキサノール、ヒドロキシメチルシクロヘキサン、３-エチル-３-ヒドロキシメチルオキセタン、テトラヒドロフルフリルアルコール、ジエチレングリコールモノアルキルエーテル、例えばジエチレングリコールモノブチルエーテル、不飽和アルコール(例えば、アリルアルコール、１,１-ジメチルアリルアルコールまたはオレイルアルコール)、芳香族アルコール(例えばフェノール)、異性体クレゾールまたはメトキシフェノール、芳香脂肪族アルコール(例えば、ベンジルアルコール、アニシルアルコールまたはシンナミルアルコール)、第二級モノアミン(例えば、ジメチルアミン、ジエチルアミン、ジプロピルアミン、ジイソプロピルアミン、ジブチルアミン、ビス(２-エチルヘキシル)アミン、Ｎ-メチルおよびＮ-エチルシクロヘキシルアミンまたはジシクロヘキシルアミン)、および複素環式第二級アミン(例えば、モルホリン、ピロリジン、ピペリジンまたは１Ｈ-ピラゾール)。好ましい出発分子は飽和モノアルコールである。ジエチレングリコールモノブチルエーテルを出発分子として使用するのが特に好ましい。
【００３５】
アルコキシル化反応に適するアルキレンオキシドは、特にエチレンオキシドおよびプロピレンオキシドを包含し、これらは、アルコキシル化反応において、任意の順序でまたは混合物として使用することができる。
【００３６】
ポリアルキレンオキシドポリエーテルアルコールは、単独ポリエチレンオキシドポリエーテルであるか、または混合ポリアルキレンオキシドポリエーテルであり、該ポリエーテルにおいて、少なくとも３０モル％、好ましくは少なくとも４０モル％のアルキレンオキシド単位はエチレンオキシド単位である。好ましい非イオン性化合物は、少なくとも４０モル％のエチレンオキシド単位および６０モル％以下のプロピレンオキシド単位を含有する一官能の混合ポリアルキレンオキシドポリエーテルである。
【００３７】
特に、イオン性基を含有する親水性物質を使用する場合、触媒(Ｄ)の作用へのその影響を調べる必要がある。このような理由から、非イオン性の化合物が親水性物質として好ましい。
【００３８】
適する触媒化合物(Ｄ)は、本発明に従って使用される亜鉛化合物に加えて、イソシアネート基とイシソアネート反応性の基との反応を触媒することが知られている化合物(個々の化合物または相互の混合物)を包含する。
【００３９】
その例は、下記の触媒である：第三級アミン、例えば、トリエチルアミン、ピリジン、メチルピリジン、ベンジルジメチルアミン、Ｎ,Ｎ-エンドエチレンピペラジン、Ｎ-メチルピペリジン、ペンタメチルジエチレントリアミン、Ｎ,Ｎ-ジメチルアミノシクロヘキサン、Ｎ,Ｎ'-ジメチルピペラジンまたは１,４-ジアザビシクロ[２.２.２]オクタン(ＤＡＢＣＯ)、または金属塩、例えば、塩化鉄(III)、オクタン酸スズ(II)、エチルカプロン酸スズ(II)、パルミチン酸スズ(II)、ジブチルスズ(IV)ジラウレート、ジブチルスズ(IV)ジアセテートおよびグリコール酸モリブデン、またはこのような触媒の混合物。
【００４０】
適する亜鉛化合物は、下記の化合物である：あらゆる有機または無機の亜鉛化合物、例えば、酸化亜鉛、硫化亜鉛、炭酸亜鉛、フッ化亜鉛、塩化亜鉛、臭化亜鉛、ヨウ化亜鉛、リン酸亜鉛、ホウ酸亜鉛、チタン酸亜鉛、ヘキサフルオロケイ酸亜鉛、亜硫酸亜鉛、硫酸亜鉛、硝酸亜鉛、テトラフルオロホウ酸亜鉛、酢酸亜鉛、オクタン酸亜鉛、シクロヘキサン酪酸亜鉛、ラウリン酸亜鉛、パルミチン酸亜鉛、ステアリン酸亜鉛、ベヘン酸亜鉛、クエン酸亜鉛、グルコン酸亜鉛、アセチルアセトン酸亜鉛、２,２,６,６-テトラメチル-３,５-ヘプタンジオン酸亜鉛、トリフルオロ酢酸亜鉛、トリフルオロメタンスルホン酸亜鉛、ジメチルジチオカルバミン酸亜鉛およびこれら化合物の混合物。好ましい触媒(Ｄ)は、オクタン酸亜鉛および／またはアセチルアセトン酸亜鉛である。触媒(Ｄ)として亜鉛化合物のみを使用するのが好ましい。
【００４１】
触媒(Ｄ)を、既知の方法で支持物質に適用し、それを不均一系触媒として使用することもできる。
【００４２】
触媒成分(Ｄ)の化合物を、本方法において使用される成分の１つまたはその一部に好都合に溶解させることができる。特に、本発明に従って使用される亜鉛化合物は、極性ヒドロキシアルキルアクリレートに極めてよく溶解するので、少量の(Ｂ)中の溶液状態の(Ｄ)を、液体形態の濃厚溶液として供給することができる。
【００４３】
本発明の方法において、触媒成分(Ｄ)は、生成物の固体含量に基づいて、好ましくは０.００１〜５.０重量％、より好ましくは０.０１〜２.０重量％、最も好ましくは０.０５〜１.０重量％の量で使用する。
【００４４】
成分(Ｅ)として、溶媒または反応性希釈剤を使用することができる。適する溶媒は、その添加から方法の最後まで、生成物中に存在する官能基に対して不活性である。適する溶媒は、被覆剤工業において使用される溶媒、例えば、炭化水素、ケトンおよびエステル、例えば、トルエン、キシレン、イソオクタン、アセトン、ブタノン、メチルイソブチルケトン、酢酸エチル、酢酸ブチル、テトラヒドロフラン、Ｎ-メチルピロリドン、ジメチルアセトアミドおよびジメチルホルムアミドである。溶媒を全く添加しないのが好ましい。
【００４５】
反応性希釈剤として、紫外線硬化中に(共)重合し、それによってポリマー網状構造中に導入され、ＮＣＯ基に対して不活性である化合物を使用することができる。このような反応性希釈剤は、例えば、P.K.T.Oldring編、Chemistry & Technology of UV & EB Formulations For Coatings、Inks & Paints、Vol.2、1991、SITA Technology、London、p.237-285に記載されている。これらは、アクリル酸またはメタクリル酸(好ましくはアクリル酸)と一官能または多官能価アルコールとのエステルであってよい。適するアルコールの例は、下記のアルコールである：異性体ブタノール、ペンタノール、ヘキサノール、ヘプタノール、オクタノール、ノナノールおよびデカノール；脂環式アルコール、例えば、イソボルノール、シクロヘキサノールおよびアルキル化シクロヘキサノール；ジシクロペンタノール；アリール脂肪族アルコール、例えば、フェノキシエタノールおよびノニルフェニルエタノール；およびテトラヒドロフルフリルアルコール。さらに、これらアルコールのアルコキシル化誘導体を使用することもできる。
【００４６】
適する二価アルコールは、例えば下記のアルコールである：エチレングリコール、プロパン-１,２-ジオール、プロパン-１,３-ジオール、ジエチレングリコール、ジプロピレングリコール、異性体ブタンジオール、ネオペンチルグリコール、ヘキサン-１,６-ジオール、２-エチルヘキサンジオール、トリプロピレングリコールまたはこれらアルコールのアルコキシル化誘導体。好ましい二価アルコールは、ヘキサン-１,６-ジオール、ジプロピレングリコールおよびトリプロピレングリコールである。適する三価アルコールは、グリセロールまたはトリメチロールプロパンまたはこれらのアルコキシル化誘導体を包含する。四価アルコールは、ペンタエリトリトールまたはそのアルコキシル化誘導体を包含する。
【００４７】
本発明のバインダーは、尚早な重合に対して安定化すべきである。従って、成分(Ｅ)の構成成分として、反応前および／または反応中に、重合を抑制するフェノール系安定剤を添加するのが好ましい。これに関して、パラ-メトキシフェニル、２,５-ジ-tert-ブチルヒドロキノンまたは２,６-ジ-tert-ブチル-４-メチルフェノールのようなフェノールが使用される。また、Ｎ-オキシル化合物、例えば２,２,６,６-テトラメチルピペリジンＮ-オキシド(ＴＥＭＰＯ)またはその誘導体も安定化に適している。安定剤を化学的にバインダー中に導入することもでき、この点で適するのは、上記した種類の化合物であって、特に、それらがさらなる遊離の脂肪族アルコール基または第一級もしくは第二級アミン基を有し、従ってウレタン基または尿素基を介して成分(Ａ)の化合物に化学的に結合しうる場合の化合物である。この目的に特に適する化合物は、２,２,６,６-テトラメチル-４-ヒドロキシピペリジンＮ-オキシドである。フェノール系安定剤、特にパラ-メトキシフェノールおよび／または２,６-ジ-tert-ブチル-４-メチルフェノールが好ましい。
【００４８】
対照的に、ヒンダードアミン光安定剤(ＨＡＬＳ)のような他の安定剤は、(Ｅ)において使用する好ましさが低い。その理由は、これらは上記のような効果的な安定化を与えないことが知られており、その代わりに、不飽和基の「クリーピング」フリーラジカル重合を導きうるためである。
【００４９】
尚早な重合に対して、反応混合物、特に不飽和基を安定化するために、酸素含有ガス、好ましくは空気を、反応混合物中および／または反応混合物上に通すことができる。イソシアネート存在下の望ましくない反応を防止するために、ガスは、極めて低い水分含量を有するのが好ましい。
【００５０】
一般に、安定剤は、本発明のバインダーの製造中に添加され、そして最後に、長期安定性を得るために、フェノール系安定剤による安定化を繰り返し、任意に反応生成物を空気で飽和させる。
【００５１】
本発明の方法において、安定剤成分は、生成物の固体含量に基づいて、通常は０.００１〜５.０重量％、好ましくは０.０１〜２.０重量％、より好ましくは０.０５〜１.０重量％の量で使用される。
【００５２】
[成分(Ｂ)のＯＨ基]／[成分(Ａ)のＮＣＯ基およびウレトジオン基の合計]の比率は、好ましくは１.５：１.０〜１.０：１.９、より好ましくは１.０：１.０〜１.０：１.９、最も好ましくは１.０：１.０〜１.０：１.２である。本発明の方法は、好ましくは２０〜１３０℃、より好ましくは４０〜１００℃、最も好ましくは８０〜９０℃の温度で行なう。
【００５３】
存在するＮＣＯ基は、通常、成分(Ｂ)のヒドロキシル基と、成分(Ａ)のウレトジオン基が反応するよりも速く反応する。従って、２つまたはそれ以上の異なる成分が(Ｂ)中に存在する場合、(Ｂ)の１つの成分は、好ましくはウレタン化反応中に導入するが、最後に添加される成分は、好ましくはアロファネート化反応中に導入するというような成分の添加順序によって、ウレタン化およびアロファネート化を制御することができる。
【００５４】
成分(Ａ)と、成分(Ｂ)およびさらなるＮＣＯ反応性化合物(Ｃ)との反応は、全てのＮＣＯ基が、選択された化学量論比率に従って、(Ｂ)および(Ｃ)からのＮＣＯ反応性の基と反応し、全てのウレトジオン基が、選択された化学量論比率に従って、(Ｂ)からのヒドロキシル基と反応したときに終了する。また、触媒を不活性化する化合物(例えば、酸性リン酸エステルのような強酸)を添加するか、または成分(Ｂ)の残存化合物を除去する他のイソシアネート含有化合物を添加することによって、アロファネート化を終了させることもできる。
【００５５】
本発明の方法を、例えば、静的ミキサー、押出機または配合機において連続的に行なうか、または、例えば撹拌反応器においてバッチ式で行なうかは重要でない。好ましくは、本発明の方法を撹拌反応器において行い、成分(Ａ)〜(Ｅ)の添加順序は任意である。
【００５６】
反応の進行を、反応容器に取り付けた適当な測定装置によって、そして／または採取した試料の分析に基づいて、モニターすることができる。適する方法は既知である。そのような方法は、粘度測定、屈折率またはＯＨ含量の測定、ガスクロマトグラフィー(ＧＣ)、核磁気共鳴スペクトル法(ＮＭＲ)、赤外スペクトル法(ＩＲ)および近赤外スペクトル法(ＮＩＲ)を包含する。存在するあらゆる遊離ＮＣＯ基(脂肪族ＮＣＯ基については、約ν＝２２７２ｃｍ-1におけるバンド)、および特に、ウレトジオン基(例えば、ヘキサメチレンジイソシアネートに基づくウレトジオンについては、ν＝１７６１ｃｍ-1におけるバンド)を調べるためにはＩＲを使用するのが好ましく、(Ｂ)および(Ｃ)からの未反応化合物についてはＧＣ分析が好ましい。
【００５７】
本発明の１つの好ましい態様においては、成分(Ａ)の化合物のアロファネート化およびウレタン化が平行して存在する。この目的のために、(Ａ)を初めに導入し、次に安定剤、および適切であれば(Ｅ)の添加剤を添加し、続いて成分(Ｂ)〜(Ｅ)を添加し、反応混合物を反応温度にする。
【００５８】
他の好ましい態様においては、初めに、ＮＣＯ基が完全に反応するまで(Ａ)を(Ｂ)と反応させる。(Ｅ)またはその一部が既に存在していてよい。次に、(Ｄ)を添加し、さらに、適切であれば温度を調節することによって、(Ａ)のウレトジオン基と(Ｂ)との反応を開始させる。
【００５９】
１つの特に好ましい態様においては、イソシアネート基およびウレトジオン基を、成分(Ｂ)の過剰のヒドロキシル基と反応させる。次に、触媒(Ｄ)を使用して、(Ａ)と(Ｂ)との反応後に残存しているヒドロキシル基を、好ましくはさらなるイソシアネート含有化合物と、特に成分(Ｂ)として記載した化合物と、ウレタン化を伴って反応させる。
【００６０】
本発明の方法によって得られる不飽和アロファネートは、２３℃でコーンプレート粘度計を使用して測定した粘度が、好ましくは≦１００,０００ｍＰａｓ、より好ましくは≦７５,０００ｍＰａｓであり；数平均分子量Ｍｎが、好ましくは６００〜３０００ｇ／モル、より好ましくは７５０〜１５００ｇ／モルであり；遊離のジおよび／またはトリイソシアネートモノマーを、好ましくは０.５重量％未満、より好ましくは０.１重量％未満で含有する。
【００６１】
本発明のバインダーは、被覆剤および塗料ならびに接着剤、印刷インキ、注型用樹脂、歯科用コンパウンド、サイズ剤、フォトレジスト、ステレオリトグラフィー系、複合材料用樹脂およびシーラントの製造に使用することができる。接着結合または封止において、紫外線硬化の場合には、相互に結合または封止される２つの支持体の少なくとも１つは、紫外線透過性である必要がある、即ち、それは透明であるべきである。電子線の場合には、電子の充分な透過性を確実にすべきである。バインダーを、塗料および被覆剤において使用するのが好ましい。
【００６２】
本発明の被覆組成物は、下記の成分を含有する：
(ａ)本発明に従って得られる１またはそれ以上のバインダー；
(ｂ)任意に、遊離またはブロック化イソシアネート基を含有する１またはそれ以上のポリイソシアネートであって、化学線への暴露時に重合を伴ってエチレン性不飽和化合物と反応する基を含有しないポイソシアネート；
(ｃ)任意に、(ａ)以外の化合物であって、化学線への暴露時に重合を伴ってエチレン性不飽和化合物と反応する基を含有し、遊離またはブロック化ＮＣＯ基を任意に含有する化合物；
(ｄ)任意に、１またはそれ以上のイソシアネート反応性の化合物；
(ｅ)開始剤；および
(ｆ)任意に溶媒。
【００６３】
本発明の被覆組成物に使用される成分(ｂ)のポリイソシアネートは既知である。好ましいポリイソシアネートは、イソシアヌレート、アロファネート、ビウレット、ウレトジオンおよび／またはイミノオキサジアジンジオン基を任意に含有し、ヘキサメチレンジイソシアネート、イソホロンジイソシアネート、４,４'-ジイソシアナトジシクロヘキシルメタンおよび／またはトリメチルヘキサメチレンジイソシアネートから製造されるポリイソシアネートである。ＮＣＯ基は、成分(Ａ)をブロックするのに適するとして先に記載したブロック化剤を使用してブロックしてもよい。
【００６４】
化合物(ｃ)は、ヘキサメチレンジイソシアネート、イソホロンジイソシアネート、４,４'-ジイソシアナトジシクロヘキシルメタンおよび／またはトリメチルヘキサメチレンジイソシアネートから製造されるウレタンアクリレートを包含する。これらは、イソシアヌレート、アロファネート、ビウレット、ウレトジオンおよび／またはイミノオキサジアジンジオン基を含有するように修飾されていてよく、そしてイソシアネート反応性の基を含有しない。ＮＣＯ含有のウレタンアクリレートは、Bayer MaterialScience AG (Leverkusen、独国)から、Roskydal(商標) UA VP LS 2337、Roskydal(商標) UA VP LS 2396またはRoskydal(商標) UA XP 2510として市販されている。
【００６５】
また、先に記載した放射線硬化性被覆剤の分野で既知の反応性希釈剤も、それらがＮＣＯ反応性の基を含有しないならば、成分(ｃ)として適している。
【００６６】
化合物(ｄ)は、飽和または不飽和であってよく、イソシアネート反応性の基、例えばヒドロキシル、アミンまたはチオール基を含有する。好ましい化合物は、飽和ポリヒドロキシ化合物、例えば、ポリエーテルポリオール、ポリエステルポリオール、ポリカーボネートポリオール、ポリ(メタ)アクリレートポリオールおよび／またはポリウレタンポリオールであり、これらは、被覆剤、接着結合、印刷インキまたはシーラント技術から既知であり、また、化学線への暴露時に重合を伴ってエチレン性不飽和化合物と反応する基を含有しない。
【００６７】
不飽和のヒドロキシ官能性化合物は、エポキシアクリレート、ポリエステルアクリレート、ポリエーテルアクリレート、ウレタンアクリレートおよびアクリル化ポリアクリレートを包含する。これらは、放射線硬化性被覆剤の分野で既知であり、ＯＨ価３０〜３００ｍｇ ＫＯＨ／ｇを有する。また、先に記載した放射線硬化性被覆剤の分野で既知の反応性希釈剤を、それらがＮＣＯ反応性の基を含有するならば、成分(ｄ)として使用することができる。
【００６８】
成分(ｅ)として使用しうるラジカル重合用の適する開始剤は、熱および／または放射線によって活性化しうる開始剤である。ここで、紫外線または可視光線によって活性化される光開始剤が好ましい。光開始剤は既知の化合物である。一分子(Ｉ型)および二分子(II型)開始剤の間で区別がなされる。適する(Ｉ型)系は、芳香族ケトン化合物、例えば、第三級アミンと組合せたベンゾフェノン、アルキルベンゾフェノン、４,４'-ビス(ジメチルアミノ)ベンゾフェノン(ミヒラーケトン)、アントロンおよびハロゲン化ベンゾフェノンまたはこれらの混合物を包含する。適する(II型)開始剤は、ベンゾインおよびその誘導体、ベンジルケタール、アシルホスフィンオキシド、２,４,６-トリメチルベンゾイルジフェニルホスフィンオキシド、ビスアシルホスフィンオキシド、フェニルグリオキシル酸エステル、カンファーキノン、α-アミノアルキルフェノン、α,α-ジアルコキシアセトフェノンおよびα-ヒドロキシアルキルフェノンを包含する。
【００６９】
開始剤は、皮膜形成バインダーの重量に基づいて、０.１〜１０重量％、好ましくは０.１〜５重量％の量で使用される。開始剤は、個々に、または有利な相乗作用を得るために相互に組合せて使用することができる。
【００７０】
紫外線の代わりに電子線を使用する場合には、光開始剤は必要ではない。電子線は、熱放射によって発生し、電位差によって加速される。次に、高エネルギー電子が、チタン箔を通って、硬化されるバインダーに誘導される。電子線硬化の一般原理は、「Chemistry & Technology of UV & EB Formulations for Coatings, Inks & Paints」、第1巻、P.K.T.Oldring編、SITA Technology、ロンドン、英国、p.101-157、1991に詳しく記載されている。
【００７１】
活性二重結合の熱硬化は、熱分解性フリーラジカル開始剤の添加によって行なうことができる。適する開始剤は下記の化合物である：ペルオキシ化合物、例えば、ジアルコキシジカーボネート、例えばビス(４-tert-ブチルシクロヘキシル)ペルオキシジカーボネート；ジアルキルペルオキシド、例えばジラウリルペルオキシド；芳香族または脂肪族酸の過エステル、例えば過安息香酸tert-ブチルまたはペルオキシ２-エチルヘキサン酸tert-アミル；無機過酸化物、例えばペルオキソ二硫酸アンモニウムまたはペルオキソ二硫酸カリウム；有機過酸化物、例えば、２,２-ビス(tert-ブチルペルオキシ)ブタン、ジクミルペルオキシドまたはtert-ブチルヒドロペルオキシド；およびアゾ化合物、例えば、２,２'-アゾビス[Ｎ-(２-プロペニル)-２-メチルプロピオンアミド]、１-[(シアノ-１-メチルエチル)アゾ]ホルムアミド、２,２'-アゾビス(Ｎ-ブチル-２-メチルプロピオンアミド)、２,２'-アゾビス(Ｎ-シクロヘキシル-２-メチルプロピオンアミド)、２,２'-アゾビス{２-メチル-Ｎ-[２-(１-ヒドロキシブチル)]プロピオンアミド}、２,２'-アゾビス{２-メチル-Ｎ-[２-(１-ヒドロキシブチル)]プロピオンアミド}または２,２'-アゾビス{２-メチル-Ｎ-[１,１-ビス(ヒドロキシメチル)-２-ヒドロキシエチル]プロピオンアミド}。高度に置換された１,２-ジフェニルエタン(ベンズピナコール)、例えば、３,４-ジメチル-３,４-ジフェニルへキサン、１,１,２,２-テトラフェニルエタン-１,２-ジオールまたはこれらのシリル化誘導体も適している。
【００７２】
紫外線および熱によって活性化される開始剤の組合せを使用することもできる。
【００７３】
添加剤(ｅ)は、(Ｅ)に関して先に記載した種類の溶媒を包含する。さらに、(ｅ)に関して、硬化した被覆皮膜の気候安定性を増加させるために、紫外線吸収剤および／またはＨＡＬＳ安定剤を含有することもできる。これら安定剤の組合せが好ましい。紫外線吸収剤は、３９０ｎｍ以下の吸収域を有すべきである。これらは例えば下記のものである：トリフェニルトリアジン型[例えば、Tinuvin(商標)400 (Ciba Spezialitaetenchemie GmbH、Lampertheim、独国)]、ベンゾトリアゾール、例えばTinuvin(商標)622 (Ciba Spezialitaetenchemie GmbH、Lampertheim、独国)、またはシュウ酸ジアニリド[例えば、Sanduvor(商標)3206 (Clariant、Muttenz、スイス国)]。これらは、樹脂固体含量に基づいて０.５〜３.５重量％で添加される。また、適するＨＡＬＳ安定剤も市販されており、Tinuvin(商標)292またはTinuvin(商標)123 (Ciba Spezialitaetenchemie GmbH、Lampertheim、独国)、またはSanduvor(商標)3258 (Clariant、Muttenz、スイス国)を包含する。これらは、樹脂固体含量に基づいて０.５〜２.５重量％の量で添加するのが好ましい。
【００７４】
また、成分(ｅ)は、顔料、染料、充填剤、均染添加剤および脱蔵添加剤を含有することもできる。
【００７５】
さらに、必要であれば、ＮＣＯ／ＯＨ反応を促進するために、ポリウレタン化学から既知の触媒が(ｅ)中に存在することもできる。これらは、スズ塩、亜鉛塩、有機スズ化合物、スズ石鹸および／または亜鉛石鹸、例えば、オクタン酸スズ、ジブチルスズジラウレート、ジブチルスズオキシド、または第三級アミン、例えばジアザビシクロ[２.２.２]オクタン(ＤＡＢＣＯ)を包含する。
【００７６】
本発明の被覆組成物の、被覆すべき材料への適用は、被覆技術において既知の方法を使用して、例えば、吹付け、ナイフ塗布、ロール塗布、流し込み、浸漬、スピンコーティング、はけ塗または噴射によって、または印刷法(例えば、スクリーン、グラビア、フレキソまたはオフセット印刷)および転写法を使用して行なう。
【００７７】
適する支持体は、下記のものを包含する：木材、金属(特に、ワイヤエナメリング、コイル被覆、缶塗装またはコンテナ塗装の適用に使用される金属を含む)、およびプラスチック(皮膜の形態のプラスチックを含む)、特に、ＡＢＳ、ＡＭＭＡ、ＡＳＡ、ＣＡ、ＣＡＢ、ＥＰ、ＵＦ、ＣＦ、ＭＦ、ＭＰＦ、ＰＦ、ＰＡＮ、ＰＡ、ＰＥ、ＨＤＰＥ、ＬＤＰＥ、ＬＬＤＰＥ、ＵＨＭＷＰＥ、ＰＥＴ、ＰＭＭＡ、ＰＰ、ＰＳ、ＳＢ、ＰＵＲ、ＰＶＣ、ＲＦ、ＳＡＮ、ＰＢＴ、ＰＰＥ、ＰＯＭ、ＰＵＲ-ＲＩＭ、ＳＭＣ、ＢＭＣ、ＰＰ-ＥＰＤＭおよびＵＰ(ＤＩＮ ７７２８Ｔ１に従う略語)、紙、革、織物、フェルト、ガラス、材木、木製材料、コルク、無機的に結合した支持体、例えば木板および繊維セメントスラブ、電子アセンブリまたは鉱物質支持体。種々の上記材料を含有する支持体を被覆することもでき、また、既に被覆された支持体、例えば、自動車、飛行機または船およびこれらの部品、特に車体または外部取付用部品を被覆することもできる。被覆組成物を支持体に一時的に適用し、次に、それを部分的または完全に硬化させ、それを任意に剥離して皮膜を形成させることもできる。
【００７８】
硬化のために、存在する溶媒を、蒸発分離によって完全または部分的に除去することもできる。次にまたは同時に、任意の熱硬化操作および光化学硬化操作を、連続的にまたは同時に行なうことができる。
必要であれば、熱硬化を、室温または高温、好ましくは４０〜１６０℃、好ましくは６０℃〜１３０℃、より好ましくは８０〜１１０℃で行なうことができる。
【００７９】
光開始剤を(ｄ)に使用する場合には、高エネルギー放射線、即ち紫外線または日光、例えば２００〜７００ｎｍの波長を有する光への暴露によるか、または高エネルギー電子(電子線、１５０〜３００ｋｅＶ)での衝撃によって、放射線硬化を行なうのが好ましい。光または紫外線の放射源は、高圧または中圧の水銀灯を包含する。水銀灯は、ガリウムまたは鉄のような他の元素でドーピングすることによって修飾することができる。レーザー、パルス灯(ＵＶ閃光灯の名称で既知)、ハロゲンランプまたはエキシマーエミッターを使用することもできる。これらのデザインの固有部分として、または特殊フィルターおよび／またはレフレクターを使用して、紫外線スペクトルの一部が放射されないようにエミッターを装備させることもできる。例えば、職場衛生の理由から、ＵＶ-ＣまたはＵＶ-ＣおよびＵＶ-Ｂに割当てられる放射線を、フィルターによって除去してよい。エミッターを固定的に取り付けて、照射される物質が機械的装置によって放射源を通過するようにしてもよく、またはエミッターを可動性にし、照射される物質を硬化中に固定したままにしてもよい。紫外線硬化の場合、架橋のために通常は充分な照射線量は８０〜５０００ｍＪ／ｃｍ2である。
【００８０】
照射は、酸素の不存在下、例えば不活性ガス雰囲気下、または酸素減少雰囲気下で行なうこともできる。適する不活性ガスは、好ましくは、窒素、二酸化炭素、貴ガスまたは燃焼ガスである。照射を、被覆物を放射線透過性の媒体で覆うことによって行なってもよい。その例は、ポリマー皮膜、ガラスまたは水のような液体である。
【００８１】
照射線量および硬化条件に依存して、既知の方法において使用される任意の開始剤の種類および濃度を変化させることができる。
【００８２】
固定的に設置した高圧水銀灯を使用して硬化を行なうのが特に好ましい。そのとき、光開始剤を、被覆組成物の固体含量に基づいて、０.１〜１０重量％、より好ましくは０.２〜３.０重量％の濃度で使用する。これらの被覆剤を硬化させるために、２００〜６００ｎｍの波長帯で測定して２００〜３０００ｍＪ／ｃｍ2の照射線量を使用するのが好ましい。
【００８３】
熱活性化可能な開始剤を(ｄ)において使用する場合、温度を上昇させることによって硬化を行なう。熱エネルギーは、被覆剤技術において既知のオーブン、近赤外線ランプおよび／また赤外線ランプを使用して、照射、熱伝導および／または対流によって、被覆剤に導入することができる。
【００８４】
適用される皮膜厚み(硬化前)は、通常は０.５〜５０００μｍ、好ましくは５〜１０００μｍ、より好ましくは１５〜２００μｍである。溶媒を使用した場合には、これを、適用後および硬化前に、既知の方法によって除去する。
【実施例】
【００８５】
全ての割合(％)は、特に示すことがなければ重量％である。
ＮＣＯ含量(％)は、ＤＩＮ ＥＮ ＩＳＯ １１９０９に従って、ブチルアミンとの反応後に、０.１モル／Ｌの塩酸での逆滴定によって測定した。
粘度測定は、ＩＳＯ／ＤＩＳ ３２１９：１９９０に従って、Paar Physica、Ostfildern、独国からのコーンプレート粘度計(SM-KP)、Viskolab LC3/ISOを使用して行なった。
赤外スペクトル法は、Perkin Elmer、Ueberlingen、独国からのモデル１５７装置において、塩化ナトリウム板の間に適用した液膜上で行なった。
【００８６】
残留モノマーの量および揮発性合成成分の量は、ＧＣによって分析した(テトラデカンを内部標準として使用する方法；オーブン温度１１０℃；インジェクター温度１５０℃；キャリヤーガス：ヘリウム；装置：6890N、Agilent、Waldbronn、独国；カラム：Restek RT 50、３０ｍ、０.３２ｍｍ内径；フィルム厚み：０.２５μｍ)。
固体含量は、ＤＩＮ ５３２１６／１ドラフト４／８９、ＩＳＯ ３２５１に従って測定した。
実験を行なった時期の周囲温度２３℃を室温とする。
【００８７】
Desmodur(商標)N3400：ウレトジオン基を多く含有するＨＤＩポリイソシアネート；粘度１８５ｍＰａｓ／２３℃；ＮＣＯ含量２１.４％；Bayer MaterialScience AG、Leverkusen、独国の市販製品。
Desmorapid(商標)Z：ジブチルスズジラウレート(ＤＢＴＬ)；Bayer MaterialScience AG、Leverkusen、独国の市販製品。
Darocur(商標)1173：光開始剤；Ciba Spezialitaetenchemie GmbH、Lampertheim、独国の市販製品。
【００８８】
実施例１：本発明のアロファネート含有バインダー
還流冷却器、撹拌機および滴下漏斗を備え、空気(０.５Ｌ／時)を通した三口フラスコに、Desmodur(商標)N3400(２６３.１３ｇ)、２,６-ジ-tert-ブチル-４-メチルフェノール(０.５０ｇ)およびDesmorapid(商標)Z(０.０７ｇ)を室温で導入し、次に、この最初の導入物を６０℃に加熱した。２-ヒドロキシエチルアクリレート(２１９.２５ｇ)をゆっくり滴下し、その間に、最高温度７０℃に達した。次に、ＮＣＯ含量が＜０.１％になるまで、反応混合物を６５℃に維持した。次に、２-ヒドロキシエチルアクリレート(１４.４１ｇ)およびエチルヘキサン酸亜鉛(II)(２.１４ｇ)の混合物を滴下した。反応混合物をさらに加熱し、３.５時間後にν＝１７６８ｃｍ-1におけるＩＲスペクトルにおいてウレトジオン基の極めて弱いシグナルしか検出されなくなるまで、８０℃に維持した。イソフタル酸ジクロリド(０.５０ｇ)を添加し、混合物を急速に室温まで冷却した。採取した試料のアクリル酸ヒドロキシエチル含量は、ガスクロマトグラフィーにより４.９６％であることがわかった。次に、Desmodur(商標)N3400(４１.３３ｇ)およびDesmorapid(商標)Z(０.０７ｇ)を添加した。ν＝２２７２ｃｍ-1におけるＩＲスペクトルにおいてイソシアネート基のシグナルが存在しなくなるまで、混合物を６０℃で撹拌した。採取した試料のアクリル酸ヒドロキシエチル含量は、ガスクロマトグラフィーにより０.１４％であることがわかった。粘度６２,８００ｍＰａｓ／２３℃、ＡＰＨＡ色数８およびＮＣＯ含量０.１％未満を有する生成物が得られた。
【００８９】
実施例２：本発明のアロファネート含有バインダー
エチルヘキサン酸亜鉛(II)の代わりにアセチルアセトン酸亜鉛(II)(１.５９ｇ)を使用したこと以外は、実施例１を繰り返した。触媒の添加後の反応時間は１.５時間であった。採取した試料のアクリル酸ヒドロキシエチル含量は、ガスクロマトグラフィーにより４.０８％であることがわかった。次に、Desmodur N3400(３４.００ｇ)およびDesmorapid Z(０.０７ｇ)を添加した。ν＝２２７２ｃｍ-1におけるＩＲスペクトルにおいてイソシアネート基のシグナルが存在しなくなるまで、混合物を６０℃で撹拌した。採取した試料のアクリル酸ヒドロキシエチル含量は、ガスクロマトグラフィーにより０.４０％であることがわかった。次に、Desmodur N3400(３.５ｇ)を添加した。ν＝２２７２ｃｍ-1におけるＩＲスペクトルにおいてイソシアネート基のシグナルが存在しなくなるまで、混合物を６０℃で撹拌した。採取した試料のアクリル酸ヒドロキシエチル含量は、ガスクロマトグラフィーにより０.０９％であることがわかった。粘度７１,０００ｍＰａｓ／２３℃、ＡＰＨＡ色数９１およびＮＣＯ含量０.１％未満を有する生成物が得られた。
【００９０】
比較例３：アロファネート含有バインダーを製造する試み
ウレトジオン基含有硬化剤および活性二重結合を含まない高分子ヒドロキシル化合物を含有する粉末被覆組成物の架橋のための、米国特許出願公開第２００３／０１５３７１３号明細書に記載されている触媒を、適合性について試験した。
実施例３の触媒の代わりに水酸化テトラブチルアンモニウム(０.５１ｇ)を触媒として使用して、実施例１を繰り返した。反応混合物を加熱し、２時間後にν＝１７６８ｃｍ-1におけるＩＲスペクトルにウレトジオン基の極めて弱いシグナルしか検出されなくなるまで、８０℃に維持した。塩化ベンゾイル(０.１０ｇ)を添加し、混合物を急速に室温まで冷却した。この冷却中に、反応混合物が曇った。採取した試料のアクリル酸ヒドロキシエチル含量は、ガスクロマトグラフィーにより２.４％であることがわかった。Desmodur(商標)N3400(５.２０ｇ)を反応混合物に添加し、ν＝２２７２ｃｍ-1におけるＩＲスペクトルにおいてイソシアネート基のシグナルが存在しなくなるまで、７０℃で撹拌した。採取した試料のアクリル酸ヒドロキシエチル含量は、ガスクロマトグラフィーにより０.１７％であることがわかった。粘度８４,０００ｍＰａｓ／２３℃およびＮＣＯ含量０％を有する曇った生成物が得られた。
【００９１】
比較例４：アロファネート含有バインダーを製造する試み
ウレトジオン基含有硬化剤および活性二重結合を含まない高分子ヒドロキシル化合物を含有する粉末被覆組成物の架橋のための、米国特許出願公開第２００３／０１５３７１３号明細書に記載されている触媒を、適合性について試験した。
実施例３の触媒の代わりにフッ化テトラブチルアンモニウム(０.６７ｇ)を触媒として使用して、実施例１を繰り返した。反応混合物を加熱し、３時間後にν＝１７６８ｃｍ-1におけるＩＲスペクトルにおいてウレトジオン基の極めて弱いシグナルしか検出されなくなるまで、８０℃に維持した。塩化ベンゾイル(０.１０ｇ)を添加し、混合物を急速に室温まで冷却した。この冷却中に、反応混合物が曇り、無色沈殿物が生成した。採取した試料のアクリル酸ヒドロキシエチル含量は、ガスクロマトグラフィーにより１.７％であることがわかった。Desmodur(商標) N3400(４.３０ｇ)を反応混合物に添加し、ν＝２２７２ｃｍ-1におけるＩＲスペクトルにおいてイソシアネート基のシグナルが存在しなくなるまで、７０℃で撹拌した。採取した試料のアクリル酸ヒドロキシエチル含量は、ガスクロマトグラフィーにより０.１５％であることがわかった。粘度９２,０００ｍＰａｓ／２３℃およびＮＣＯ含量０％を有する曇った生成物が得られた。
【００９２】
比較例３および４は、ウレトジオン基含有硬化剤および高分子ヒドロキシル化合物を含有する粉末被覆組成物を架橋するのに適する触媒は、ウレトジオンおよびアルコールからのアロファネートの標的合成に適していないことを示す。得られた生成物は、曇っており、比較的高い粘度を有するので、被覆剤の製造に適していない。
【００９３】
実施例５：被覆配合物および被覆物
実施例１および２の生成物の一部をそれぞれ、３.０％の光開始剤Darocur(商標)1173と充分に混合した。９０μｍの間隙を有するボーンドクターブレード(bone doctor blade)を使用して、混合物をガラス板上に薄膜の形態で適用した。紫外線照射(中圧水銀灯、IST Metz GmbH、Nuertingen、独国、７５０ｍＪ／ｃｍ2)によって、硬くて透明な被覆物を得た。これは、耐溶剤性であり、振子硬度１５３ｓまたは１５４ｓを有し、薄膜に対して５００ｇの力で１０回の前後ストロークにおいてスチールウール(等級０／０／０)を用いる引掻きによってほとんど損傷せず、酢酸ブチルに浸した脱脂綿での１００回の前後ストローク後に可視的な変化がなかった。
【００９４】
本発明を例示の目的で上に詳しく説明したが、この説明は、該目的のためだけのものであり、特許請求の範囲によって限定される以外は、本発明の思想および範囲から逸脱することなく、当業者によってそれに変更を加えうることを理解すべきである。
【外国語明細書】
2006097019.tif 000003
2006097019.tif 000004
2006097019.tif 000005
2006097019.tif 000006
2006097019.tif 000007
2006097019.tif 000008
2006097019.tif 000009
2006097019.tif 000010
2006097019.tif 000011
2006097019.tif 000012
2006097019.tif 000013
2006097019.tif 000014
2006097019.tif 000015
2006097019.tif 000016
2006097019.tif 000017
2006097019.tif 000018
2006097019.tif 000019
2006097019.tif 000020
2006097019.tif 000021
2006097019.tif 000022
2006097019.tif 000023
2006097019.tif 000024
2006097019.tif 000025
2006097019.tif 000026
2006097019.tif 000027
2006097019.tif 000028
2006097019.tif 000029
2006097019.tif 000030
2006097019.tif 000031
2006097019.tif 000032
2006097019.tif 000033
2006097019.tif 000034
2006097019.tif 000035
2006097019.tif 000036